(57)【要約】【課題】外部電極を有する発光装置の全電力損失を最小化するガラス組成物を提供する。【解決手段】  外部電極を有する発光手段のガラス体のためのガラス組成物であって、その中でｔａｎδとε’の比ｔａｎδ／ε’が＜５である。【選択図】なし【特許請求の範囲】
【請求項１】
外部電極を有する発光手段のガラス体のためのガラス組成物であって、損失角と誘電率の比ｔａｎδ／εが＜５であるガラス組成物。
【請求項２】
前記比が、＜４、特に＜３．５であることを特徴とする請求項１に記載のガラス組成。
【請求項３】
前記比が＜３、特に＜２．５であることを特徴とする請求項１または２に記載のガラス組成。
【請求項４】
前記比ｔａｎδ／ε’を＜５に設定することによって、少ない電力損失Ｐloss：
【数１】
2006028011.tif 000005
（式中、
ω：角周波数
ｔａｎδ：損失角
ε’：誘電率
ｄ：コンデンサの厚さ（ここではガラスの厚さ）
Ａ：電極面積
Ｉ：電流強度）
によって、放電ランプの高い効率が生ずることを特徴とする請求項１〜３のいずれか１項に記載のガラス組成物。
【請求項５】
少なくとも一種の高偏光性元素が酸化剤の形態でガラスマトリックス中に組み込まれていることを特徴とする請求項１から４までの少なくとも１項に記載のガラス組成物。
【請求項６】
前記酸化物の形態にある高偏光性元素が、Ｂａ，Ｃｓ、ＨＦ，Ｔａ、Ｗ、Ｒｅ、Ｏｓ、Ｉｒ、Ｐｔ、Ｐｂ、Ｂｉ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの酸化物からなる群から選択されることを特徴とする請求項５に記載のガラス組成物。
【請求項７】
前記酸化物の形態の高偏光性元素は、少なくとも８、好ましくは１２、特に好ましくは１５、特に２０重量％またはそれ以上の量で存在することを特徴とする請求項４〜６のいずれか１項に記載のガラス組成物。
【請求項８】
前記酸化物の形態の高偏光性元素は、少なくとも２０、好ましくは２５、特に好ましくは３５、特に４０重量％またはそれ以上の量で存在することを特徴とする請求項４から６までの少なくとも１項に記載のガラス組成物。
【請求項９】
ガラスが以下の組成：
ＳｉＯ２            ５５〜８５重量％、
Ｂ２Ｏ３            ＞０〜３５重量％、
Ａｌ２Ｏ３            ０〜２５重量％、
好ましくは          ０〜２０重量％、
Ｌｉ２Ｏ            ＜１．０重量％、
Ｎａ２Ｏ            ＜３．０重量％、
Ｋ２Ｏ              ＜５．０重量％、
ただしΣＬｉ2Ｏ＋Ｎａ２Ｏ＋Ｋ２Ｏは、＜５．０重量％であり、
ＭｇＯ              ０〜８重量％、
ＣａＯ              ０〜２０重量％、
ＳｒＯ              ０〜２０重量％、
ＢａＯ              ０〜８０重量％、特に
ＢａＯ              ０〜６０重量％、
ＴｉＯ２            ０〜１０重量％、
好ましくは          ＞０．５〜１.０重量％、
ＺｒＯ２             ０〜３重量％、
ＣｅＯ２              ０〜１０重量％、
Ｆｅ２Ｏ３            ０〜  ３重量％、
好ましくは            ０〜１重量％であり、
ＷＯ３                ０〜３重量％、
Ｂｉ２Ｏ３            ０〜８０重量％、
ＭｏＯ３              ０〜  ３重量％、
ＺｎＯ                ０〜１５重量％、
好ましくは            ０〜５重量％、
ＰｂＯ                ０〜７０重量％
を有し、ΣＡｌ２Ｏ３＋Ｂ２Ｏ３＋ＢａＯ＋ＰｂＯ＋Ｂｉ２Ｏ３が、１５〜８０重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形で０〜８０重量％の含有量で存在し、清澄剤も通常の濃度で存在することを特徴とする請求項１〜８のいずれか１項に記載のガラス組成物。
【請求項１０】
ガラスが以下の組成：
ＳｉＯ２              ５５〜８５重量％、
Ｂ２Ｏ３              ＞０〜３５重量％、
Ａｌ２Ｏ３              ０〜２０重量％、
Ｌｉ２Ｏ              ＜０．５重量％、
Ｎａ２Ｏ              ＜０．５重量％、
Ｋ２Ｏ                ＜０．５重量％、ただし
ΣＬｉ2Ｏ＋Ｎａ２Ｏ＋Ｋ２Ｏは、＜１．０重量％であり、
ＭｇＯ              ０〜８重量％、
ＣａＯ              ０〜２０重量％、
ＳｒＯ              ０〜２０重量％、
ＢａＯ              １５〜６０重量％、特に
ＢａＯ              ２０〜３５重量％、ただし
ΣＭａＯ＋ＣａＯ＋ＳｒＯ＋ＢａＯは、１５〜７０重量％、
特に２０〜４０重量％、
ＴｉＯ２              ０〜１０重量％、
好ましくは          ＞０．５〜１０重量％、
ＺｒＯ２              ０〜３重量％、
ＣｅＯ２              ０〜１０重量％、
好ましくは            ０〜１重量％、
Ｆｅ２Ｏ３              ０〜３重量％、
ＷＯ３                  ０〜３重量％、
Ｂｉ２Ｏ３              ０〜８０重量％、
ＭｏＯ３                ０〜３重量％、
ＺｎＯ                ０〜１５重量％、
好ましくは            ０〜５重量％であり、
ＰｂＯ              ０〜７０重量％
を有し、ただしΣＡｌ２Ｏ３＋Ｂ２Ｏ３＋Ｃｓ２Ｏ、ＢａＯ＋ＰｂＯ＋Ｂｉ２Ｏ３ が １５〜８０重量％であり、清澄剤も通常の濃度で存在することを特徴とする請求項１から８までの１項に記載のガラス組成物。
【請求項１１】
ガラスが以下の組成：
ＳｉＯ２              ３５〜６５重量％、
Ｂ２Ｏ３                ０〜１５重量％、
Ａｌ２Ｏ３              ０〜２０重量％、
好ましくは            ５〜１５重量％、
Ｌｉ２Ｏ              ０〜０．５重量％、
Ｎａ２Ｏ              ０〜０．５重量％、
Ｋ２Ｏ                ０〜０．５重量％、ただし
ΣＬｉ2Ｏ＋Ｎａ２Ｏ＋Ｋ２Ｏは０〜１重量％、
ＭｇＯ                ０〜６重量％、
ＣａＯ                ０〜１５重量％、
ＳｒＯ                ０〜  ８重量％、
ＢａＯ              １〜２０重量％、特に
ＢａＯ              １〜１０重量％、
ＴｉＯ２              ０〜１０重量％、
好ましくは          ＞０．５〜１０重量％、
ＺｒＯ２              ０〜１重量％、
ＣｅＯ２              ０〜０．５重量％、
Ｆｅ２Ｏ３              ０〜０．５重量％、
ＷＯ３                  ０〜２重量％、
Ｂｉ２Ｏ３              ０〜２０重量％、
ＭｏＯ３                ０〜５重量％、
ＺｎＯ                  ０〜５重量％、
好ましくは              ０〜３重量％、
ＰｂＯ                  ０〜７０重量％
を有し、ただし、ΣＡｌ２Ｏ３＋Ｂ２Ｏ３＋ＢａＯ＋ＰｂＯ＋Ｂｉ２Ｏ３ が８〜６５重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在することを特徴とする請求項１〜８のいずれか１項に記載のガラス組成物。
【請求項１２】
ガラスが以下の組成：
ＳｉＯ２              ５０〜６５重量％、
Ｂ２Ｏ３                ０〜１５重量％、
Ａｌ２Ｏ３              １〜１７重量％、
Ｌｉ２Ｏ                ０〜０．５重量％、
Ｎａ２Ｏ                ０〜０．５重量％、
Ｋ２Ｏ                  ０〜０．５重量％、ただし、
ΣＬｉ2Ｏ＋Ｎａ２Ｏ＋Ｋ２Ｏは    ０〜１重量、
ＭｇＯ                  ０〜５重量％、
ＣａＯ                  ０〜１５重量％、
ＳｒＯ                  ０〜５重量％、
ＢａＯ                ２０〜６０重量％、特に
ＢａＯ                ２０〜４０重量％、
ＴｉＯ２                ０〜  １重量％、
ＺｒＯ２                ０〜  １重量％、
ＣｅＯ２                ０〜０．５重量％、
Ｆｅ２Ｏ３              ０〜 ０．５重量％、
好ましくは            ０〜１重量％、
ＷＯ３                  ０〜  ２重量％、
Ｂｉ２Ｏ３              ０〜４０重量％、
ＭｏＯ３                ０〜５重量％、
ＺｎＯ                  ０〜３重量％、
ＰｂＯ                  ０〜３０重量％、特に
ＰｂＯ                １０〜２０重量％
を有し、ただし、ΣＡｌ２Ｏ３＋Ｂ２Ｏ３＋ＢａＯ＋ＰｂＯ＋Ｂｉ２Ｏ３ が１０〜８０重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在することを特徴とする請求項１〜８のいずれか１項に記載のガラス組成物。
【請求項１３】
ガラス組成のアルカリの含有量が＜１．０重量％であることを特徴とする請求項１〜１２のいずれか１項に記載のガラス組成物。
【請求項１４】
ガラスがアルカリを含まないことを特徴とする請求項１〜１２のいずれか１項に記載のガラス組成物。
【請求項１５】
ガラス組成物の中のＢａＯの含有量が１５重量％より大きい、好ましくは１８重量％より大きいことを特徴とする請求項１〜１４のいずれか１項に記載のガラス組成物。
【請求項１６】
ガラス組成の中のＢａＯの含有量が２０重量％より大きいことを特徴とする請求項１〜１４のいずれか１項に記載のガラス組成物。
【請求項１７】
ガラス組成の中のＢａＯの含有量が２０重量％と８０重量％の間、好ましくは２０重量％と６０重量％の間にあることを特徴とする請求項１〜１６のいずれか１項に記載のガラス組成物。
【請求項１８】
ガラス組成の中のＰｂＯの含有量が５０重量％より大きく、特に６０重量％より大きく、アルカリ含有量が３重量％より大きく、好ましくは４重量％より大きく、特に好ましくは５重量％より大きいことを特徴とする請求項１〜１２のいずれか１項に記載のガラス組成物。
【請求項１９】
ガラス組成がＰｂＯを含まないとき、アルカリ含有量が＜１．０重量％であり、好ましくはアルカリが含まれないことを特徴とする請求項１〜１８のいずれか１項に記載のガラス組成物。
【請求項２０】
ガラス組成がＰｂＯを含むとき、ＢａＯ含有量が＜１０重量％であり、好ましくは＜５重量％であり、特に好ましくはＢａＯが含まれないことを特徴とする請求項１〜１９のいずれか１項に記載のガラス組成物。
【請求項２１】
ガラスが、添加酸化物を有しまたは有しないＳｉＯ２を含むかまたはそれからなることを特徴とする請求項１〜８のいずれか１項に記載のガラス組成物。
【請求項２２】
ガラスが以下の組成
ＳｉＯ２        ９０〜１００重量％、
ＴｉＯ２        ０〜１０重量％、
ＣｅＯ２        ０〜５重量％
を有し、ＳｉＯ２含有量の上限が、１００重量％から、ＳｉＯ２を除く、存在する酸化物の下限の合計までによって示されることを特徴とする請求項２１に記載のガラス組成物。
【請求項２３】
ガラスがＳｉＯ２からなることを特徴とする請求項２１または２２に記載のガラス組成物。
【請求項２４】
発光手段が、放電ランプ、特に低圧放電ランプであることを特徴とする請求項１〜２３のいずれか１項に記載のガラス組成物。
【請求項２５】
放電ランプが放電空間を含み、その放電空間が、水銀および／または希土類イオンのような放電材料および／またはキセノンで充填されていることを特徴とする請求項１〜２４のいずれか１項に記載のガラス組成物。
【請求項２６】
発光手段が蛍光ランプであり、特にＥＥＦＬランプ、ＬＣＤ表示、コンピューターモニター、電話ディスプレイ用の照明ならびにディスプレイ用の照明であるガス放電ランプであることを特徴とする請求項１〜２５のいずれか１項に記載のガラス組成物。
【請求項２７】
電子装置、特にＬＣＤ表示のような画像面使用およびディスプレイ使用、ＴＦＴ機器のようなコンピューターモニター、移動電話のような電話ディスプレイ、スキャナー、広告板、医療用器具および空中旅行および宇宙旅行の機器ならびにナビゲーション技術の機器における、およびＰＤＡ(personal Digital Assistant)における請求項１から２６のいずれか１項に記載の発光手段の使用。
【発明の詳細な説明】
【技術分野】
【０００１】
本発明は、例えば、蛍光ランプ、特にＥＥＦＬ蛍光ランプのような、外部電極を有する発光手段のガラス体のためのガラスに関する。
【背景技術】
【０００２】
液晶表示（ＬＣＤ）、モニター、例えば、画像面の製造のためにならびにガス放電管、特に蛍光発光装置の製造のためには、通常はＵＶ吸収特性を有する公知のガラスが使用されている。そのようなガラスは、中でも背面照射された画像面（いわゆるバックライトディスプレイ）にあっては光源として使用されている。この使用にはそのような蛍光発光が極めて僅かの大きさを示すだけであり、それにしたがってランプのガラスはごく僅かの厚さを有するに過ぎない。
【０００３】
その様なランプに含まれている発光ガスは電極で電圧をかけることによって点火され、すなわち発光にいたる。通常はその際にランプ内に電極を配置し、すなわち導電性の金属線を気密にランプのガラスを貫通して導入する。しかしながら発光ガス、例えば、ランプの内部に存在するプラズマを外部に設置した電場、すなわちランプガラスを貫通してない、外部に存在する電極で点火することも可能である。
【０００４】
そのようなランプは通常はＥＥＦＬランプ（外部電極蛍光ランプ、external electrode fluorescent lamp）と名づけられている。その際に、蛍光灯の中に閉じ込められた発光ガスを着火させるために、照射された高周波エネルギーはランプのガラスで吸収されずにまたは僅かの量だけ吸収されることも重要である。このことは現在まで、ガラスが極めて僅かの誘電率ならびに極めて僅かの誘電損失角度ｔａｎδを示すということを前提にしていた。その際に誘電損失角が励起した誘電交流電場内のガラスに吸収され、かつ損失熱に変換したエネルギーのために尺度になっている。したがって、そのガラスとその特性には全く特別の要求が設けられている。
【発明の開示】
【発明が解決しようとする課題】
【０００５】
したがって、他の応用の外にディスプレイ、例えば表示のためにも、例えば後ろ向き照射したディスプレイのためにも、特に蛍光ランプのような外部電極を有する発光手段のためにも適した別のガラスを調達することが本発明の目的になっており、その蛍光ランプは外部からの誘導で点火できて、周囲を囲っているランプガラスを貫通した金属導線、または電極を必要としない。この際に出来るだけ僅かの照射高周波エネルギーしか吸収しないようにガラスの特質を改質、最適化することが出来るガラスを使用すべきであり、すなわち外部電極を有する発光材料のランプのガラスの全電力損失(Verlustleistung)を最低尺度に基づいて低下させるべきである。さらにそのガラス組成は良いＵＶ吸収特性を示すべきである。
【課題を解決するための手段】
【０００６】
本発明にしたがって外部電極を有する発光手段のガラス体のためのガラス組成物によってその目的は解決され、そのガラス組成物は、損失角と誘電定数の比ｔａｎδ／ε’が、＜５、好ましくは＜４および＜３、特に好ましくは＜２および１．５であり、全く特に好ましくはｔａｎδ／ε’＜１を有する。特にこの比を＜０．７および０．５にも設定することが出来る。
【発明を実施するための最良の形態】
【０００７】
したがって、本発明は外部電極を有する発光材料のガラス体のためのガラスに関し、そのガラスにあっては出来るだけ少ない電力損失(Verlustleistung)Ploss、したがって出来るだけ高い効率を得るためには、損失角ｔａｎδと誘電数値ε’の比が所定の上限に到達してはならない。プラズマをこの際に外部から点火し、その際にガラスはコンデンサとして働く。閉管したガラス管の正面にある平板電極を有する単純な配置には電力損失は近似的に、
【数２】
2006028011.tif 000002
【０００８】
（式中、
ω：角周波数
ｔａｎδ：損失角
ε’：誘電率
ｄ：コンデンサの厚さ（ここではガラスの厚さ）
Ａ：電極面積
Ｉ電流強度）
で記述される。
【０００９】
したがって、比ｔａｎδ／ε’を特定の範囲内に設定することによってガラス特性への影響が得られ、それによって希望した全電力損失を極小にすることが出来る。このことが本発明によるガラスの使用によって達成された。
【００１０】
本発明によって驚くべきことに前記の目標をコスト面で極めて好ましい方法で本発明によるガラス組成によって解決できることが発見された。高い誘電率に基づいておよび高い損失角に基づいて印加した交流電圧にあってはそのようなガラスでは電気エネルギーが熱に変換されることを期待するだけに、このことはもっと驚くべきことであり、その理由はその使用には特に外部電極を有する蛍光、例えば、ガス発光管の中では高い損失ならびにガラスの本当に急激な加熱を想像するほどであるからであり、この加熱がガラス素材の本当に急激な腐蝕を招来することになる。これが驚くべきことには問題ではないことおよびその様なガラスはそのような利用には非常に適していることが明らかになった。本発明はしたがって特にガラスの組成物とその使用に関する。
【００１１】
外部電極を有するそのような発光装置のために、例えばＥＥＦＬ蛍光ランプの使用のためには、上記比が＜５、好ましくは＜４．５、特に好ましくは＜４．０、特に＜３、なおより好ましくは＜２．５である。特に良好な特性は０．７５〜２．５の範囲で達成された。比が＜１．０、特に＜０．７５が全く特に好ましい。
【００１２】
高偏光性元素(hoch polarisierbare Element)が酸化物の形態でガラスマトリックスの中に組み入れられることによって、そのような比がガラス組成、特に珪酸塩ガラスの中で達成される。これらは例えば、Ｂａ，ＨＦ，Ｔａ、Ｗ、Ｒｅ、Ｏｓ、Ｉｒ、Ｐｔ、Ｐｂ、Ｂｉ、Ｌａ、Ｃｅ、Ｐｒ、Ｎｄ、Ｓｍ、Ｅｕ、Ｇｄ、Ｔｂ、Ｄｙ、Ｈｏ、Ｅｒ，Ｔｍ、Ｙｂ、Ｌｕの酸化物である。
【００１３】
本発明にしたがって使用され、ならびに本発明にしたがって得られるガラスは好ましくは比較的高い誘電率（誘電数(Dielektrizitaetszahl)ＤＺ）を示す。その際に誘電数は１ＭＨｚで、２５℃では、＞３および＞４、殊に３．５から４．５までの範囲内にあり、好ましくは＞５および＞６であり、特に好ましくは、＞８である。誘電損失因子ｔａｎδ[１０-4]は好ましくは最高１２０であり、好ましくは１００より少ない。８０より少ない損失因子が特に好ましく、その際に５０より少ない、３０より少ない値が特に好ましい。１５より少ない値、特に１と１５の間の領域が特に好ましい。汚染の度合いと製造方法にしたがってｔａｎδ値は変動する。損失角ｔａｎδと誘電数ε’の個々の値を互いに独立して出来るだけ低く設定することが重要ではなく、両数値を相互に関連付けることが重要である。両パラメーターの比は事実上重要な大きさを示し、その助けでガラス素材特性の設定が実行できる。
【００１４】
外部電極を有する発光装置は、好ましくはガス放電ランプのような放電ランプであり、特に低圧放電ランプである。低圧ランプでは、例えばバックライトランプでは、不可視のＵＶラインを蛍光層によって部分的に可視光線に変換する。したがって、発光装置も蛍光ランプでもありえて、特にＥＥＦＬランプ、全く特に好ましくは小型化した蛍光ランプでもありうる。
【００１５】
本発明に用いられる発光装置として、例えばいわゆるバックライトの形態で、この目的のための当業者に知られた発光装置を用いることができ、例えば低圧放電ランプ、特に蛍光ランプ、全く特に好ましくは小型化した蛍光ランプのような放電ランプが好ましい。
【００１６】
発光装置のガラス体のガラスは本発明によるガラス組成を含みまたはそれらからなるものである。好ましくは１種またはそれ以上の個々の、特に小型化した発光装置を使用し、そのガラス体は本発明によるガラスを本質的に含み、またはそれらからなる。
【００１７】
ＥＥＦＬ放電ランプのような外部電極を有する発光装置にはガラスはしたがって以下の組成を好ましく有する。
【００１８】
ＳｉＯ２                    ５５〜８５重量％、
Ｂ２Ｏ３                    ＞０〜３５重量％、
Ａｌ２Ｏ３                    ０〜２５重量％、
好ましくは                  ０〜２０重量％、
Ｌｉ２Ｏ                    ＜１．０重量％、
Ｎａ２Ｏ                    ＜３．０重量％、
Ｋ２Ｏ                      ＜５．０重量％、ただし、
ΣＬｉ2Ｏ＋Ｎａ２Ｏ＋Ｋ２Ｏは＜５．０重量％、
ＭｇＯ                        ０〜８重量％、
ＣａＯ                        ０〜２０重量％、
ＳｒＯ                        ０〜２０重量％、
ＢａＯ                        ０〜８０重量％、特に
ＢａＯ                        ０〜６０重量％、
ＴｉＯ２                        ０〜１０重量％、
好ましくは                    ＞０．５〜１.０重量％、
ＺｒＯ２                        ０〜３重量％、
ＣｅＯ２                        ０〜１０重量％、
Ｆｅ２Ｏ３                        ０〜３重量％、
好ましくは                      ０〜１重量％、
ＷＯ３                            ０〜３重量％、
Ｂｉ２Ｏ３                        ０〜８０重量％、
ＭｏＯ３                          ０〜３重量％、
ＺｎＯ                            ０〜１５重量％、
好ましくは                        ０〜５重量％であり、
ＰｂＯ                            ０〜７０重量％、ただし、
ΣＡｌ２Ｏ３＋Ｂ２Ｏ３＋ＢａＯ＋ＰｂＯ＋Ｂｉ２Ｏ３は、１５〜８０重量％であり、
Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在する。
【００１９】
本発明のガラス組成のさらに特に好ましい態様は以下の通り：
ＳｉＯ２                      ５５〜８５重量％、
Ｂ２Ｏ３                      ＞０〜３５重量％、
Ａｌ２Ｏ３                      ０〜２０重量％、
Ｌｉ２Ｏ                      ＜０．５重量％、
Ｎａ２Ｏ                      ＜０．５重量％、
Ｋ２Ｏ                        ＜０．５重量％、ただし
ΣＬｉ2Ｏ＋Ｎａ２Ｏ＋Ｋ２Ｏは  ＜１．０重量％であり、
ＭｇＯ                      ０〜８重量％、
ＣａＯ                      ０〜２０重量％、
ＳｒＯ                      ０〜２０重量％、
ＢａＯ                      １５〜６０重量％、特に
ＢａＯ                      ２Ｏ〜３５重量％、ただし、
ΣＭｇＯ＋ＣａＯ＋ＳｒＯ＋ＢａＯは１５〜７０重量％、
特に                              ２０〜４０重量％であり、
ＴｉＯ２                      ０〜１０重量％、
好ましくは                  ＞０．５〜１０重量％、
ＺｒＯ２                      ０〜３重量％、
ＣｅＯ２                      ０〜１０重量％、
好ましくは                    ０〜１重量％、
Ｆｅ２Ｏ３                      ０〜１重量％、
ＷＯ３                          ０〜３重量％、
Ｂｉ２Ｏ３                      ０〜８０重量％、
ＭｏＯ３                      ０〜３重量％、
ＺｎＯ                        ０〜１０重量％、
好ましくは                    ０〜５重量％、
ＰｂＯ                      ０〜７０重量％、ただし、
ΣＡｌ２Ｏ３＋Ｂ２Ｏ３＋Ｃｓ２Ｏ＋ＢａＯ＋ＰＢＯ＋Ｂｉ２Ｏ３は１５〜８０重量％であり、清澄剤も通常の濃度で存在する。
【００２０】
ガラスは不可避的な不純物を除いて、アルカリを含まないことが特に好ましい。
【００２１】
本発明によって使用する発光装置における使用のためのガラスとしてホウケイ酸塩ガラスが特に好ましい。ホウケイ酸塩ガラスとは第一の成分としてＳｉＯ２ならびにＢ２Ｏ３をおよび他の成分として例えば、ＣａＯ、ＭｇＯ、ＳｒＯ、ＢａＯのようなアルカリ土類金属酸化物を含み、さらに任意にＬｉ２Ｏ、Ｎａ２Ｏ、Ｋ２Ｏのようなアルカリ金属酸化物を含む。
【００２２】
５重量％と１５重量％の間のＢ２Ｏ３の含有量を有するホウケイ酸塩ガラスは高い化学的安定性を示している。さらにそのようなホウケイ酸塩ガラスは熱膨張率（いわゆるＣＴＥ）においても、組成領域の選択によって、金属、例えばタングステンまたはＫＯＶＡＲのような金属合金に適したものとされる。
【００２３】
１５重量％と２５重量％の間のＢ２Ｏ３の含有量を有するホウケイ酸塩ガラスは良好な加工性ならびに同じように金属タングステンと合金ＫＯＶＡＲ（Ｆｅ−Ｃｏ−Ｎｉ−合金）に対する熱膨張率（ＣＴＥ）の良好な適合性を有している。
【００２４】
２５重量％と３５重量％の間のＢ２Ｏ３の含有量を有するホウケイ酸塩ガラスはランプのガラスとして使用する際には特に少ない誘電損失因子ｔａｎδを示し、これによってこれらガラスは電極なしのガス放電ランプのような、ランプ球の外側に電極が設置される本発明によるランプ内への使用には有利である。
【００２５】
本発明の態様にしたがって基礎ガラスは通常通り少なくとも３０重量％、例えば少なくとも４０重量％のＳｉＯ２を含んでいることが好ましく、その際に少なくとも５０重量％、しかも少なくとも５５重量％が特に好ましい。特に好ましいＳｉＯ２の最小値は５７重量％である。ＳｉＯ2の最高値は８５重量％であり、特に７５重量％であり、この際に７３重量％がおよび特に最高７０重量％が特に好ましい。更に５０〜７０重量％と５５〜６５重量％の範囲が好ましい。極めて高いＳｉＯ2含有量を有するガラスは僅かの誘電損失因子ｔａｎδによって特に優れており、したがって比ｔａｎδ／ε’を考慮すると、電極なしの蛍光ランプのような、外部電極を有する本発明にしたがって使用する発光装置には特に適している。
【００２６】
Ｂ２Ｏ３は本発明にしたがって０重量％より多い量であり、好ましくは２重量％より多く、好ましくは４重量％または５重量％より多く、特に少なくとも１０重量％、しかも少なくとも１５重量％を含み、少なくとも１６重量％が特に好ましい。Ｂ２Ｏ３の最高量は最高３５重量％であり、好ましくはしかしながら３２重量％であり、３０重量％が特に好ましい。
【００２７】
本発明のガラスが個々の場合に、Ａｌ２Ｏ３を含まないように出来るにもかかわらず、通常はＡｌ2Ｏ3を最小量０．１、特に０．２重量％含む。最小含有量は０．３重量％が特に好ましく、その際に０．７重量％が最小量であり、特に少なくとも１．０重量％が特に好ましい。Ａｌ２Ｏ３の最高量は２５重量％であり、その際に最高２０重量％、特に１５重量％が好ましい。１４から１７重量％までが特に好ましい範囲である。一部の例では０．８重量％の、特に５重量％の最高量が十分であることが証明された。
【００２８】
アルカリ金属酸化物の合計は好ましくは＜５重量％、好ましくは＜１重量％である。ガラス組成が不可避的な不順物を除いて、アルカリ金属を含まないことが特に好ましい。ＬｉＯ2は０〜５、特に＜１．０重量％、Ｎａ２Ｏは好ましくは０〜３、特に＜３．０重量％、さらにＫ２Ｏは好ましくは０〜９、特に＜５．０重量％が使用され、その際最小量はそれぞれ≦０．１重量％、例えば≦０．２、特に≦０．５重量％が好ましい。
【００２９】
アルカリ土類金属酸化物Ｍｇ、ＣａおよびＳｒは本発明にしたがってそれぞれ０〜２０重量％、特に０〜８重量％、例えば０〜５重量％の量で含まれる。個々のアルカリ土類金属酸化物の含有量はＣａＯについては最高２０重量％である。個々の場合にあっては１８、特に最高１５重量％が十分であることが証明された。一部の場合には１２重量％の最高含有量が十分であることが証明された。本発明のガラスもカルシウム成分を含まないことが出来るにもかかわらず、本発明によるガラスは通常は少なくともＣａＯを１重量％含んでおり、その際に少なくとも２重量％、特に少なくとも３重量％の含有量が好ましい。実際上４重量％の最小含有量が目的に適っていることが証明された。ＭｇＯの最小限界は個々の場合に０重量％であり、ただし少なくとも１重量％、しかも好ましくは少なくとも２重量％が好ましい。
【００３０】
本発明のガラス中のＭｇＯの最高含有量は８重量％であり、最高７、しかも特に最高６重量％が好ましい。ＳｒＯは本発明によるガラスでは完全に無視することが出来るが、しかし好ましくは１重量％、特に少なくとも２重量％含まれる。
【００３１】
ｔａｎδとε’との比を本発明にしたがって出来るだけ小さく設定するためには、ガラスの組成は高偏光性元素を酸化物の形でガラスマトリックスの中に組み込んで含ませる。酸化物形態でのそのような高偏光性元素はＢａ，Ｃｓ，ＨＦ、Ｔａ、Ｗ、Ｒｅ、Ｏｓ、Ｉｒ、Ｐｔ、Ｐｂ、Ｂｉ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、および／またはＬｕの酸化物からなる群から選ぶことができる。
【００３２】
これらの酸化物の少なくとも一つをガラス組成の中に含ませることが好ましい。２種またはそれ以上のこれらの酸化物の混合物も存在する。したがってこれらの酸化物の少なくとも一種は＞０から８０重量％、好ましくは５から７５、特に１０から７０重量％、特に１５から６５重量％まで含むことが好ましい。さらに１５から６０重量％、２０から５５重量％までまたは２０から５０重量％までが好ましい。さらに好ましくは２０から４５重量％まで、特に２０から４０重量％まで、または２０から３５重量５までが好ましい。特に好ましくは１５重量％、特に１８重量％、好ましくは２０重量％を下回らないことが好ましい。
【００３３】
Ｃｓ２O、ＢａＯ、ＰｂＯ、Ｂｉ２Ｏ３ならびに希土類金属酸化物、ランタン酸化物、ガドリニウム酸化物、イッテルビウム酸化物が特に好ましく、本発明によるガラス組成の中に存在する。
【００３４】
高偏光性元素の一種またはそれ以上を酸化物の形でガラス組成の中に少なくとも１５重量％、なお好ましくは１８重量％、特に２０重量％、殊に特に好ましくは２５重量％以上含むことが好ましい。
【００３５】
ＣｅＯ２の含有量は好ましくは０〜５重量％であり、０〜１％、特に０〜０．５重量％が特に好ましい。Ｎｄ２Ｏ３の含有量は好ましくは０〜５重量％であり、０〜２％の量、特に０〜１重量％がとくに好ましい。Ｂｉ２Ｏ３は０〜８０重量％の量で特に好ましく存在し、特に５から７５％、特に１０から７０重量％、特に１５から６５重量％の量が特に好ましい。さらに１５から６０重量％、２０から５５または２０から５０重量％までが好ましい。なお好ましくは２０から４５重量％まで、特に２０から４０重量％または２０から３５重量％までが好ましい。
【００３６】
上記の驚くべき高含有量におけるこれらの偏光性酸化物の少なくとも一種の添加によってしたがって目指すガラス特性に対してある種の方法で影響を行うことが出来て、その結果全電力損失は外部電極を有する発光装置内で通常使用されるガラスと比較して明らかに減少し、しかも最小値に低下することが出来る。
【００３７】
全アルカリ土類金属酸化物の合計は本発明にしたがって好ましくは０〜８０重量％、特に５〜７５重量、好ましくは１０〜７０重量％、特に２０〜６０重量％、全く好ましくは２０〜５５重量％である。さらに２０〜４０重量％が好ましい。
【００３８】
ガラスはＺｎＯを含まなくできるが、しかし好ましくは０．１重量％の最低量含んでおり、たかだか１５重量％の最高含有量を含んでおり、６重量％の最高含有量、例えば３重量％が全くなお目的に適っていることが可能である。ＺｒＯ２は０〜５重量％、特に０〜３重量％の量で含まれており、多くの場合に３重量％の最高含有量が十分であることが証明された。さらに、ＷＯ3とＭｏＯ3がなお互いに独立してそれぞれ０〜５重量％、例えば０〜３重量％、特に０．１〜３重量％の量で含有され得る。
【００３９】
合計Ａｌ２Ｏ３＋Ｂ２Ｏ３＋Ｃｓ２Ｏ＋ＢａＯ＋Ｂｉ２Ｏ３＋ＰｂＯが１５から８０重量％、好ましくは１５から７５重量％、特に２０から７０重量％の範囲内にあるならば、本発明にしたがって特に好ましいと証明された。Ｂ２Ｏ３は通常は３５重量％の最高量で使用されているので、残りの４５重量％は偏光性酸化物ＢａＯ、Ｂｉ２Ｏ３、Ｃｓ２Ｏ３、ＰｂＯの一種またはそれ以上に分配される。
【００４０】
好ましい態様によってＰｂＯ含有量を有利なことには０から７０重量％まで、好ましくは１０〜６５重量％、より好ましくは１５〜６０重量％に設定する。特に好ましくは２０から５８重量％まで、２５から５５重量％まで、特に３５から５０重量％まで含まれる。
【００４１】
ＰｂＯ含有量が５０重量％以上であれば、特にこの含有量が６０重量％以上であれば、特別の実施態様ではガラスにはアルカリが３重量％以上、特に４重量％以上、または５重量％以上の含有量内で含むことが出来て、その際に１０重量％より多くは含まれてはならなく、にもかかわらず、ｔａｎδ／ε’＜５という比に対する要求が満たされる。発明に即したガラスがＰｂＯを含まないならば、このガラスは本発明にしたがってアルカリなしが好ましい。
【００４２】
これらのガラスは「ＵＶエッジ」（ＵＶ光の吸収）の停止のためにＴｉＯ2を含有することが出来るが、ただしこれらガラスは原理的にはこれを含有しないことも可能である。ＴｉＯ２の最高含有量は好ましくは１０重量％、特にたかだか８重量％であるが、その際にたかだか５重量％が好ましい。ＴｉＯ２の好ましい最少含有量は１重量％である。好ましくは含有しているＴｉＯ2の少なくとも８０％から９９％、特に９９．９または９９．９９％がＴｉ４＋として存在する。そのいくつかの場合には９９．９９９％のＴｉ4+含有量が有意義であると証明され、その際に融解物は好ましくは酸化性の条件で製造する。酸化性の条件は、特に、前記量のチタンがＴｉ４＋として存在するか、またはこの段階で酸化される条件と特に理解される。これらの酸化性の条件は融解物中で例えば、硝酸塩、アルカリ金属硝酸塩および／またはアルカリ土金属硝酸塩の添加によって容易に達成される。酸素および／または乾燥空気の吹き込みによっても酸化性の融解物は達成できる。そのほかに酸化性の融解物を酸化するバーナーの使用によって、例えば、混合物の融解の際に、製造することも可能である。
【００４３】
ガラス組成のＴｉＯ２含有量が＞２重量％であり、しかも＞５ｐｐｍの全Ｆｅ２Ｏ３含有量を有する混合物が使用される時には、好ましくはＡｓ2Ｏ３で清澄し、しかも硝酸塩と一緒に溶融する。可視領域（イルメナイトＦｅＴｉＯ３混合酸化物の生成）でのガラスの着色を低下させるために、硝酸塩の添加は＞１重量％の含有量を有するアルカリ金属の硝酸塩として行うのが良い。
【００４４】
融解の際にガラスに硝酸塩、好ましくはアルカリ金属硝酸塩および／またはアルカリ土類金属硝酸塩の形態で添加すれば、完成品ガラス内の硝酸塩の濃度は清澄後には最高０．０１重量％に過ぎなく、多くの場合にたかだか０．００１重量％になる。
【００４５】
Ｆｅ２Ｏ３の含有量は好ましくは０〜５重量％であり、０〜１重量％および特に０〜０．５重量％が好ましい。ＭｎＯ２の含有量は０〜５重量％であり、０〜２重量％、特に０〜１重量％が好ましい。ＭｏＯ３成分は０〜５重量％、好ましくは０〜４重量％の量で含まれ、Ａｓ２Ｏ３および／またはＳｂ２Ｏ３はそれぞれ本発明によるガラスにおいては０〜１重量％の量で含まれ、その際に最小含有量の下限量は好ましくは０．１、特に０．２重量％である。本発明によるガラスは好ましい態様では場合によってはＳＯ４２−が０〜２重量％の少量、Ｃｌ−および／またはＦ-も同様にそれぞれ０〜２重量％の量含まれている。
【００４６】
Ｆｅ２Ｏ３はガラスに１重量％までの量で添加することが出来る。好ましくはその含有量はしかし明らかにそれ以下である。
【００４７】
鉄が含まれている限り、酸化条件によって鉄が融解の間に例えば、硝酸塩を含む原料の投入によってその酸化段階３＋に導き、それによって可視波長領域における着色を最低にする。Ｆｅ２Ｏ３はガラス内では＜５００ｐｐｍの含有量内で含まれていることが好ましい。Ｆｅ２Ｏ３は一般に不純物として存在する。
【００４８】
特に、ＴｉＯを＞１．０重量％の濃度で含むガラスに関して、特に、可視の波長範囲のガラスの退色が、ガラス熔融物が実質的に塩化物を含まず、特に塩化物および／またはＳｂ２Ｏ３が、ガラス熔融物における清澄のためには添加されないことによって、少なくとも部分的に防止することができる。特にＴｉＯ２の使用の際に出現するようなガラスの青着色は、清澄剤として塩化物を省いたときに、避けられることが見いだされた。塩化物と弗化物の最高含有量は本発明では２重量％、特に１重量％であり、最高０．１重量％の含有量が好ましい。
【００４９】
更に、例えば、清澄剤として添加された硫酸塩も、以前に挙げた剤のように可視波長領域におけるガラスの退色に導くことを示した。したがって好ましくは硫酸塩も省略する。硫酸塩の最高含有量は本発明によって２重量％、特に１重量％であり、最高０．１重量％の含有量が好ましい。可視波長領域は、本発明では、３８０ｎｍと７８０ｎｍの間の波長領域と理解される。
【００５０】
ガラスに関し、Ａｓ２Ｏ３による清澄が酸化性の条件で行われる時には、前記の不利が更に回避されることも見いだされた。好ましくは、ガラスは０．０１〜１重量％のＡｓ２Ｏ３を含んでいる。
【００５１】
これらガラスがＵＶ照射の際の暴露に対しても極めて安定であるにもかかわらず、暴露に対する安定度は僅かのＰｄＯ、ＰｔＯ３、ＰｔＯ２、ＰｔＯ、ＲｈＯ２、Ｒｈ２Ｏ３、ＩｒＯ２および／またはＩｒ２Ｏ３の僅かの含有量によって向上させることが出来ることが示されている。それらの物質の通常の最高含有量は最高０．１重量％、好ましくは最高０．０１重量％が特に好ましい。０．００１重量％が特に好ましい。その最小含有量はこの目的のためには通常は０．０１ｐｐｍであり、少なくとも０．０５ｐｐｍ、特に少なくとも０．１ｐｐｍが好ましい。
【００５２】
上記のガラス組成物は、特に外部電極を有する発光のためのものであり、その際に電極ブッシングとガラスの融解が起こらない。すなわち、ＥＥＦＬ発光設備は電極ブッシング(Electrodendurchfuehrung)無しである。電極なしのＥＥＦＬバックライトでは電場の助けによってカップリングが起こるので、損失角と誘電率の適当な比によって本発明の領域では優れており、以下に記載したガラス組成は同様に特に適している。
【００５３】
ＳｉＯ２          ３５〜６５重量％、
Ｂ２Ｏ３            ０〜１５重量％、
Ａｌ２Ｏ３          ０〜２０重量％、好ましくは５〜１５重量％であり、
Ｌｉ２Ｏ           ０〜０．５重量％、
Ｎａ２Ｏ           ０〜０．５重量％、
Ｋ２Ｏ             ０〜０．５重量％、ただし、
ΣＬｉ2Ｏ＋Ｎａ２Ｏ＋Ｋ２Ｏは０〜１重量％であり、
ＭｇＯ             ０〜 ６重量％、
ＣａＯ             ０〜１５重量％、
ＳｒＯ             ０〜  ８重量％、
ＢａＯ             １〜２０重量％、特にＢａＯは１〜１０重量％であり、
ＴｉＯ２             ０〜１０重量％、好ましくは＞０．５〜１０重量％であり、
ＺｒＯ２             ０〜  １重量％、
ＣｅＯ２             ０〜０．５重量％、
Ｆｅ２Ｏ３            ０〜０．５重量％、
ＷＯ３               ０〜  ２重量％、
Ｂｉ２Ｏ３            ０〜２０重量％、
ＭｏＯ３             ０〜  ５重量％、
ＺｎＯ              ０〜  ５重量％、好ましくは０〜３重量％であり、
ＰｂＯ              ０〜７０重量％であって、
ΣＡｌ２Ｏ３＋Ｂ２Ｏ３＋ＢａＯ＋ＰＢＯ＋Ｂｉ２Ｏ３は８〜６５重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在する。
【００５４】
更に以下のガラス組成も好ましい。
【００５５】
ＳｉＯ２          ５０〜６５重量％、
Ｂ２Ｏ３            ０〜１５重量％、
Ａｌ２Ｏ３          １〜１７重量％、
Ｌｉ２Ｏ           ０〜０．５重量％、
Ｎａ２Ｏ           ０〜０．５重量％、
Ｋ２Ｏ             ０〜０．５重量％、
この際ΣＬｉ2Ｏ＋Ｎａ２Ｏ＋Ｋ２Ｏは０〜１重量％であり、
ＭｇＯ             ０〜 ５重量％、
ＣａＯ             ０〜１５重量％、
ＳｒＯ             ０〜  ５重量％、
ＢａＯ           ２０〜６０重量％、特にＢａＯが２０〜４０重量％であり、
ＴｉＯ２             ０〜 １重量％、
ＺｒＯ２             ０〜 １重量％、
ＣｅＯ２             ０〜０．５重量％、
Ｆｅ２Ｏ３            ０〜  １重量％、好ましくは０〜０．５重量％であり、
ＷＯ３               ０〜  ２重量％、
Ｂｉ２Ｏ３            ０〜４０重量％、
ＭｏＯ３             ０〜  ５重量％、
ＺｎＯ              ０〜  ３重量％、
ＰｂＯ              ０〜３０重量％、特にＰｂＯは１０〜２０重量％であり、
ΣＡｌ２Ｏ３＋Ｂ２Ｏ３＋ＢａＯ＋ＰｂＯ＋Ｂｉ２Ｏ３は１０〜８０重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在する。
【００５６】
全ての上記のガラス組成は好ましくはＦｅ２Ｏ３の上記の量を含み、しかも特に好ましくは本質的にＦｅ２Ｏ３無しである。
【００５７】
更に好ましい態様によればＳｉＯ２からなる本発明によるガラス組成は添加剤を伴ってまたは無しで構成される。その添加材とは発明の枠内での添加酸化物、特にそれぞれの量記載を付けて個々に列挙した酸化物である。
【００５８】
本発明の実施態様のガラス組成の好ましい組成領域は：
ＳｉＯ２             ９０〜１００重量％、
ＴｉＯ２               ０〜  １０重量％、
ＣｅＯ２               ０〜    ５重量％である。
【００５９】
ここにＳｉＯ２含有量の上限は１００重量％によって生じ、存在する添加酸化物の全ての下限、例えば、ＴｉＯ２含有量が５〜１０重量％であり、ＣｅＯ２の含有量が２〜５重量％である時には、すなわち全ての下限の合計は差し引かれており、ＳｉＯ２のための上限は１００〜（５＋２）＝９３重量％に計算できる。特別に好ましくは純粋なＳｉＯ２は添加材無しで存在する。
【００６０】
ＴｉＯ２の最高含有量、特にガラスのＵＶブロックのためには、１０重量％であり、その際にたかだか８重量％、特にたかだか５重量％であり、その際に１と４重量％の間の含有量も可能である。ＣｅＯ２ 含有量はたかだか５重量％であり、その際に０から４重量％までの量も、特に１から３重量％まで、なお好ましいのは１重量％以下に設定することが出来る。その他の既述の酸化物も同様に含有することが出来る。
【００６１】
ＳｉＯ２ガラスの製造方法、特に非晶質のＳｉＯ２（フリント、水晶）のガラスの製造方法は例えば：気相析出、ホウケイ酸ガラスからの浸出、それに引き続き焼結およびガラス融解物の製造である。
【００６２】
本発明のガラスは特に平面ガラス、特にフロート方法による平面ガラスには適しており、その際に管ガラスの製造は特に好ましい。少なくとも０．５ｍｍの直径を有する管の製造には特に適しており、特に少なくとも１ｍｍおよびたかだか２ｃｍ、特にたかだか１ｃｍの上限の管の製造には適している。特に好ましい管の直径は２ｍｍと５ｍｍの間である。そのような管は少なくとも０．０５ｍｍの、特に少なくとも０．１ｍｍの壁厚を示すことが示され、その際に少なくとも０．２ｍｍが特に好ましい。最高の壁厚さはたかだか１ｍｍであり、その際に＜０．８ｍｍ、例えば＜０．７ｍｍの壁厚さが好ましい。
【００６３】
発光手段のガラスはそれ以上にＵＶ遮蔽作用も希望した程度に示すがらす組成を含有しまたはそのガラス組成からなり立っている。
【００６４】
本発明によるガラス、特にホウケイ酸ガラスまたは純粋なＳｉＯ２または添加したＳｉＯ２は外部電極を有する発光手段のためのランプガラスの製造には特に良く適合し、特にガス放電管ならびにＥＥＦＬ蛍光ランプのための蛍光ランプ（外部電極蛍光ランプ）、特に小型化した蛍光ランプ、電子表示設備の背面照射のためには、例えばディスプレイおよびＬＣＤ画像面、背面照射表示にあっては（passive display、バックライトユニットを有するいわゆるdisplay）光源として、例えばコンピューターモニター、特にＴＦＧ−機器ならびにスキャナー、宣伝広告板、医療器具および空中旅行と宇宙旅行の機器、移動電話にあってはナビゲーション技術の機器、ＰＤＡｓ（個人ディジタル援助）における機器である。この使用のためにそのような蛍光発光は極めて小さい寸法を有し、それにしたがってランプのガラスは極端に小さい厚さを持っている。好ましいディスプレイならびに映像面はいわゆる平面ディスプレイであり、ラップトップ、特に平面バックライト装置の中で使用される。
【００６５】
外部電極を有する発光手段・装置のために与えられる本発明のガラスは例えば外部電極を有する蛍光ランプの中での使用のためであり、その際にこれら外部電極は例えば、導電性糊によって形成できる。
【００６６】
更にここに記載したガラスの使用は平面ガス放電ランプのための平面ガラスの形態であることがさらに好ましい。
【００６７】
特殊な実施ではガラスは低圧放電ランプ、特にバックライト装置の製造のために使用される。
【００６８】
本発明にしたがう最初の別形によると少なくとも二つの発光手段が好ましくは互いに平行して配置され、好ましくは基礎板、例えば担体板と蓋板、例えば基質板または基質面の間に存在する。ここでは担体の中では一つまたは多数の窪みが予定されていりことが目的に適っており、その窪みの中にその発光手段が組み込まれている。その窪みはそれぞれ発光手段を含んでいることが好ましい。発光手段の発散した光はディスプレイまたは面上で反射される。
【００６９】
この別形にしたがう反射担体板の上では、すなわち特にその窪みの中では、反射層が重なることが有利であり、この層は発光手段によって担体板の方向に発散した光をある種の反射板として一様に分散し、そのためにディスプレイまたは画像面の均一な完全照射の配慮をしている。
【００７０】
基板または蓋板、例えば蓋面としてこの目的のための任意の通常の板または面を投入でき、これらの板または面はシステム構築および使用目的にしたがって光分配ユニットとしてまたは単にカバーとして機能を果たしている。基質板または蓋板または蓋面はそれにしたがって例えば濁った拡散面または明らかな透明な面であることが出来る。
【００７１】
最初の本発明による別形にしたがうこの配置は、例えばテレビ器のようにより大きなディスプレイのために使用することは好ましい。
【００７２】
本発明の第二の別形によって発光手段は本発明にしたがうシステムに沿って例えば光分配ユニットの外側に配置することもできる。そこでその発光手段は例えばディスプレイまたは画像面に外部で設置することが出来て、その際には光は目的にしたがって導光板として役立っている光運搬板によって、いわゆるＬＰＧ（光ガイド板、light guide plate）によって、一様にディスプレイまたは面上でカップリングさせる。そのような光運搬板は光がカップリングされている、例えば粗い表面を示す（注：ここに記載されている「auskoppelen」は「カップリングを外す」という意味か、「徹底的にカップリングさせる」意味か、どうも理解できない）。
【００７３】
本発明にしたがうシステムの第三の別形では電極のないランプシステムも、すなわちいわゆるＥＥＦＬシステム（external electrode fluorescent lamp）が使用される。
【００７４】
本発明の本発明にしたがう第三の別形の好ましい構成の中では発光構成単位が例えば包囲された空間を有し、その空間は上部では好ましく構造化した面によって、下部では担体面によってならびに壁による面で境を接している。例えば、発光手段は蛍光ランプのように、その構成単位の側面に存在する。（注：この数箇所にある「Einheit」は「構成単位」と日本語訳せずに、「ユニット」とした方が良いかもしれない）この周囲を囲まれた空間は例えば、さらに個々の照射空間に細分されており、この空間は放電発光材料を含むことが出来て、この材料は例えば所定の厚さで担体面上に付着されている。蓋板または蓋面として再び各システムも構築に応じて、濁った拡散面または明らかな透明な面またはそのようなものが使用される。
【００７５】
この別形による本発明にしたがうバックライト配置は例えば電極なしのガス放電ランプであり、すなわち、通過導線はなく、単に外部のまたは外部に置いた電極があるに過ぎない。
【００７６】
アルゴン、ネオンならびにうまく行けば、キセノンおよび水銀を含む蛍光ランプのための本発明にしたがうガラスが特に好ましい。特別の実施態様では蛍光ランプはしかしながら水銀を含まなく、キセノンを充填ガスとして含んでいる。キセノン原子の放電に基づく（キセノンランプ）発光手段のこの実施はハロゲンのないおよび水銀のない発光手段として特別に環境に易しいことが証明されている。
【００７７】
以下、本発明を、図面を参照してより詳しく記載する。
【００７８】
図１〜３ではバックライトランプの使用を例によって示し、そのランプ体が本発明によるガラスの組成を含みまたはこれからなり立っている。
【００７９】
図１ではそのような使用のための特異な使用を示しており、その際に本発明によるガラスから出来ている、個々の小型化した発光材管１１０が互いに平行に、使用され、窪み１５０のある板１３０の中に存在し、この窪みが発射した光をディスプレイ上で反射する。反射板１３０の上部に反射層１６０を設置し、この層は発光材管１１０によって板１３０の方向に発散させた光を反射板の様式で一様に散乱させ、したがってディスプレイの一様な散乱に配慮する。この設備は好ましくは例えば、テレビ器の様な比較的に大きなディスプレイのために使用する。
【００８０】
図２の態様にしたがって発光材管２１０は外側でディスプレイ２０２に取り付けることができ、その際に光は導光管として役に立つ光運搬板２５０、いわゆるＬＰＧ（light guide plate、光ガイド板）によって、一様にディスプレイ上に分散される。
【００８１】
さらにその上、そのようなバックライト配置にＬＰＧを使用することも可能であり、その際に光を発生させるユニット３１０が直接構造化した面３１５の中に存在する。このことが図４の中に示されている。その際に平行上昇の手段で、所定の幅（Ｗrib）を有するいわゆるバリア３８０を面内で所定の深さと所定の幅（ｄchannelまたはWchannel）を有するチャンネルが作られるような構造化であり、その中に放電発光材３５０が存在する。その際にチャンネルは蛍光体層３７０付きである面と一緒に、多数の放射中空空間３６０を構成する。図３に示すバックライト配置は電極なしのガス放電ランプであり、すなわち貫通導線が存在せず、ただ外部の電極３３０aと３３０bが存在するのみである。図３に示す蓋面４１０はシステムの構築にしたがって濁った拡散する面または明らかな透明な面であることが出来る。図３に示した電極なしのランプシステムにあってはいわゆるＥＥＦＬ（external electrode fluorescent lamp）システムについて記載されている。今までに記載した配置は大きな、平板なバックライトを構築し、したがって平板バックライトと呼ばれている。
【００８２】
以下に本発明を実施例によって説明し、これらの実施例は本発明の教示事項を具現化するが、これを限定するものではない。
【００８３】
実施例
外部電極を有する発光手段のガラス物体のためのガラス組成を以下に示し、それぞれ比tanδ／ＤＺを示した。ＤＺは誘電率である。本発明によるガラス組成のこれらの比は明らかに５より少なく、したがって本発明の要求を満足させている。
【表１】
2006028011.tif 000003
【表２】
2006028011.tif 000004
【００８４】
本発明によって損失角ｔａｎδと誘電数値ε’との比を設定することによってガラスの特性への影響を目指す事が出来る。この比のための本発明による上限５を考慮することによって、本発明の教示によって始めて、ガラス組成の全電力損失を最小量に低下させること、したがって外部電極を有する発光手段の中の最適な作用角度を得ることが可能となる。
【図面の簡単な説明】
【００８５】
【図１】小型化したバックライト配置のための反射する基礎板または担体板および基板の基本形態を示す図。
【図２】外部電極を有するバックライト配置を示す図。
【図３】側面に配置された蛍光ランプを有するディスプレイ配置を示す図。
【符号の説明】
【００８６】
１１０…発光材管
１３０…反射板
１５０…窪み
１６０…反射層
２０２…ディスプレイ
２１０…発光材管
２５０…光輸送板
３１０…光発生ユニット
３１５…構造化面
３３０ａ…外部電極
３３０ｂ…外部電極
３５０…放電発光材
３６０…放射空き空間
３７０…燐光
３８０…バリア
４１０…蓋面
【図１】
2006028011.tif 000006
【図２】
2006028011.tif 000007
【図３】
2006028011.tif 000008
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
外部電極を有する発光手段のガラス体のためのガラス組成物であって、損失角と誘電率の比ｔａｎδ／εが＜５であるガラス組成物。
【請求項２】
前記比が、＜４、特に＜３．５であることを特徴とする請求項１に記載のガラス組成。
【請求項３】
前記比が＜３、特に＜２．５であることを特徴とする請求項１または２に記載のガラス組成。
【請求項４】
前記比ｔａｎδ／ε’を＜５に設定することによって、少ない電力損失Ｐloss：
【数１】
2006028011.tif 000009
（式中、
ω：角周波数
ｔａｎδ：損失角
ε’：誘電率
ｄ：コンデンサの厚さ（ここではガラスの厚さ）
Ａ：電極面積
Ｉ：電流強度）
によって、放電ランプの高い効率が生ずることを特徴とする請求項１〜３のいずれか１項に記載のガラス組成物。
【請求項５】
少なくとも一種の高偏光性元素が酸化剤の形態でガラスマトリックス中に組み込まれていることを特徴とする請求項１から４までの少なくとも１項に記載のガラス組成物。
【請求項６】
前記酸化物の形態にある高偏光性元素が、Ｂａ，Ｃｓ、ＨＦ，Ｔａ、Ｗ、Ｒｅ、Ｏｓ、Ｉｒ、Ｐｔ、Ｐｂ、Ｂｉ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの酸化物からなる群から選択されることを特徴とする請求項５に記載のガラス組成物。
【請求項７】
前記酸化物の形態の高偏光性元素は、少なくとも８、好ましくは１２、特に好ましくは１５、特に２０重量％またはそれ以上の量で存在することを特徴とする請求項４〜６のいずれか１項に記載のガラス組成物。
【請求項８】
前記酸化物の形態の高偏光性元素は、少なくとも２０、好ましくは２５、特に好ましくは３５、特に４０重量％またはそれ以上の量で存在することを特徴とする請求項４から６までの少なくとも１項に記載のガラス組成物。
【請求項９】
ガラスが以下の組成：
ＳｉＯ２            ５５〜８５重量％、
Ｂ２Ｏ３            ＞０〜３５重量％、
Ａｌ２Ｏ３            ０〜２５重量％、
好ましくは          ０〜２０重量％、
Ｌｉ２Ｏ            ＜１．０重量％、
Ｎａ２Ｏ            ＜３．０重量％、
Ｋ２Ｏ              ＜５．０重量％、
ただしΣＬｉ2Ｏ＋Ｎａ２Ｏ＋Ｋ２Ｏは、＜５．０重量％であり、
ＭｇＯ              ０〜８重量％、
ＣａＯ              ０〜２０重量％、
ＳｒＯ              ０〜２０重量％、
ＢａＯ              ０〜８０重量％、特に
ＢａＯ              ０〜６０重量％、
ＴｉＯ２            ０〜１０重量％、
好ましくは          ＞０．５〜１.０重量％、
ＺｒＯ２             ０〜３重量％、
ＣｅＯ２              ０〜１０重量％、
Ｆｅ２Ｏ３            ０〜  ３重量％、
好ましくは            ０〜１重量％であり、
ＷＯ３                ０〜３重量％、
Ｂｉ２Ｏ３            ０〜８０重量％、
ＭｏＯ３              ０〜  ３重量％、
ＺｎＯ                ０〜１５重量％、
好ましくは            ０〜５重量％、
ＰｂＯ                ０〜７０重量％
を有し、ΣＡｌ２Ｏ３＋Ｂ２Ｏ３＋ＢａＯ＋ＰｂＯ＋Ｂｉ２Ｏ３が、１５〜８０重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形で０〜８０重量％の含有量で存在し、清澄剤も通常の濃度で存在することを特徴とする請求項１〜８のいずれか１項に記載のガラス組成物。
【請求項１０】
ガラスが以下の組成：
ＳｉＯ２              ５５〜８５重量％、
Ｂ２Ｏ３              ＞０〜３５重量％、
Ａｌ２Ｏ３              ０〜２０重量％、
Ｌｉ２Ｏ              ＜０．５重量％、
Ｎａ２Ｏ              ＜０．５重量％、
Ｋ２Ｏ                ＜０．５重量％、ただし
ΣＬｉ2Ｏ＋Ｎａ２Ｏ＋Ｋ２Ｏは、＜１．０重量％であり、
ＭｇＯ              ０〜８重量％、
ＣａＯ              ０〜２０重量％、
ＳｒＯ              ０〜２０重量％、
ＢａＯ              １５〜６０重量％、特に
ＢａＯ              ２０〜３５重量％、ただし
ΣＭａＯ＋ＣａＯ＋ＳｒＯ＋ＢａＯは、１５〜７０重量％、
特に２０〜４０重量％、
ＴｉＯ２              ０〜１０重量％、
好ましくは          ＞０．５〜１０重量％、
ＺｒＯ２              ０〜３重量％、
ＣｅＯ２              ０〜１０重量％、
好ましくは            ０〜１重量％、
Ｆｅ２Ｏ３              ０〜３重量％、
ＷＯ３                  ０〜３重量％、
Ｂｉ２Ｏ３              ０〜８０重量％、
ＭｏＯ３                ０〜３重量％、
ＺｎＯ                ０〜１５重量％、
好ましくは            ０〜５重量％であり、
ＰｂＯ              ０〜７０重量％
を有し、ただしΣＡｌ２Ｏ３＋Ｂ２Ｏ３＋Ｃｓ２Ｏ、ＢａＯ＋ＰｂＯ＋Ｂｉ２Ｏ３ が １５〜８０重量％であり、清澄剤も通常の濃度で存在することを特徴とする請求項１から８までの１項に記載のガラス組成物。
【請求項１１】
ガラスが以下の組成：
ＳｉＯ２              ３５〜６５重量％、
Ｂ２Ｏ３                ０〜１５重量％、
Ａｌ２Ｏ３              ０〜２０重量％、
好ましくは            ５〜１５重量％、
Ｌｉ２Ｏ              ０〜０．５重量％、
Ｎａ２Ｏ              ０〜０．５重量％、
Ｋ２Ｏ                ０〜０．５重量％、ただし
ΣＬｉ2Ｏ＋Ｎａ２Ｏ＋Ｋ２Ｏは０〜１重量％、
ＭｇＯ                ０〜６重量％、
ＣａＯ                ０〜１５重量％、
ＳｒＯ                ０〜  ８重量％、
ＢａＯ              １〜２０重量％、特に
ＢａＯ              １〜１０重量％、
ＴｉＯ２              ０〜１０重量％、
好ましくは          ＞０．５〜１０重量％、
ＺｒＯ２              ０〜１重量％、
ＣｅＯ２              ０〜０．５重量％、
Ｆｅ２Ｏ３              ０〜０．５重量％、
ＷＯ３                  ０〜２重量％、
Ｂｉ２Ｏ３              ０〜２０重量％、
ＭｏＯ３                ０〜５重量％、
ＺｎＯ                  ０〜５重量％、
好ましくは              ０〜３重量％、
ＰｂＯ                  ０〜７０重量％
を有し、ただし、ΣＡｌ２Ｏ３＋Ｂ２Ｏ３＋ＢａＯ＋ＰｂＯ＋Ｂｉ２Ｏ３ が８〜６５重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在することを特徴とする請求項１〜８のいずれか１項に記載のガラス組成物。
【請求項１２】
ガラスが以下の組成：
ＳｉＯ２              ５０〜６５重量％、
Ｂ２Ｏ３                ０〜１５重量％、
Ａｌ２Ｏ３              １〜１７重量％、
Ｌｉ２Ｏ                ０〜０．５重量％、
Ｎａ２Ｏ                ０〜０．５重量％、
Ｋ２Ｏ                  ０〜０．５重量％、ただし、
ΣＬｉ2Ｏ＋Ｎａ２Ｏ＋Ｋ２Ｏは    ０〜１重量、
ＭｇＯ                  ０〜５重量％、
ＣａＯ                  ０〜１５重量％、
ＳｒＯ                  ０〜５重量％、
ＢａＯ                ２０〜６０重量％、特に
ＢａＯ                ２０〜４０重量％、
ＴｉＯ２                ０〜  １重量％、
ＺｒＯ２                ０〜  １重量％、
ＣｅＯ２                ０〜０．５重量％、
Ｆｅ２Ｏ３              ０〜 ０．５重量％、
好ましくは            ０〜１重量％、
ＷＯ３                  ０〜  ２重量％、
Ｂｉ２Ｏ３              ０〜４０重量％、
ＭｏＯ３                ０〜５重量％、
ＺｎＯ                  ０〜３重量％、
ＰｂＯ                  ０〜３０重量％、特に
ＰｂＯ                １０〜２０重量％
を有し、ただし、ΣＡｌ２Ｏ３＋Ｂ２Ｏ３＋ＢａＯ＋ＰｂＯ＋Ｂｉ２Ｏ３ が１０〜８０重量％であり、Ｈｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕが酸化物の形態で０〜８０重量％の含有量で存在し、清澄剤も通常の濃度で存在することを特徴とする請求項１〜８のいずれか１項に記載のガラス組成物。
【請求項１３】
ガラス組成のアルカリの含有量が＜１．０重量％であることを特徴とする請求項１〜１２のいずれか１項に記載のガラス組成物。
【請求項１４】
ガラスがアルカリを含まないことを特徴とする請求項１〜１２のいずれか１項に記載のガラス組成物。
【請求項１５】
ガラス組成物の中のＢａＯの含有量が１５重量％より大きい、好ましくは１８重量％より大きいことを特徴とする請求項１〜１４のいずれか１項に記載のガラス組成物。
【請求項１６】
ガラス組成の中のＢａＯの含有量が２０重量％より大きいことを特徴とする請求項１〜１４のいずれか１項に記載のガラス組成物。
【請求項１７】
ガラス組成の中のＢａＯの含有量が２０重量％と８０重量％の間、好ましくは２０重量％と６０重量％の間にあることを特徴とする請求項１〜１６のいずれか１項に記載のガラス組成物。
【請求項１８】
ガラス組成の中のＰｂＯの含有量が５０重量％より大きく、特に６０重量％より大きく、アルカリ含有量が３重量％より大きく、好ましくは４重量％より大きく、特に好ましくは５重量％より大きいことを特徴とする請求項１〜１２のいずれか１項に記載のガラス組成物。
【請求項１９】
ガラス組成がＰｂＯを含まないとき、アルカリ含有量が＜１．０重量％であり、好ましくはアルカリが含まれないことを特徴とする請求項１〜１８のいずれか１項に記載のガラス組成物。
【請求項２０】
ガラス組成がＰｂＯを含むとき、ＢａＯ含有量が＜１０重量％であり、好ましくは＜５重量％であり、特に好ましくはＢａＯが含まれないことを特徴とする請求項１〜１９のいずれか１項に記載のガラス組成物。
【請求項２１】
ガラスが、添加酸化物を有しまたは有しないＳｉＯ２を含むかまたはそれからなることを特徴とする請求項１〜８のいずれか１項に記載のガラス組成物。
【請求項２２】
ガラスが以下の組成
ＳｉＯ２        ９０〜１００重量％、
ＴｉＯ２        ０〜１０重量％、
ＣｅＯ２        ０〜５重量％
を有し、ＳｉＯ２含有量の上限が、１００重量％から、ＳｉＯ２を除く、存在する酸化物の下限の合計までによって示されることを特徴とする請求項２１に記載のガラス組成物。
【請求項２３】
ガラスがＳｉＯ２からなることを特徴とする請求項２１または２２に記載のガラス組成物。
【請求項２４】
発光手段が、放電ランプ、特に低圧放電ランプであることを特徴とする請求項１〜２３のいずれか１項に記載のガラス組成物。
【請求項２５】
放電ランプが放電空間を含み、その放電空間が、水銀および／または希土類イオンのような放電材料および／またはキセノンで充填されていることを特徴とする請求項１〜２４のいずれか１項に記載のガラス組成物。
【請求項２６】
発光手段が蛍光ランプであり、特にＥＥＦＬランプ、ＬＣＤ表示、コンピューターモニター、電話ディスプレイ用の照明ならびにディスプレイ用の照明であるガス放電ランプであることを特徴とする請求項１〜２５のいずれか１項に記載のガラス組成物。
【請求項２７】
電子装置、特にＬＣＤ表示のような画像面使用およびディスプレイ使用、ＴＦＴ機器のようなコンピューターモニター、移動電話のような電話ディスプレイ、スキャナー、広告板、医療用器具および空中旅行および宇宙旅行の機器ならびにナビゲーション技術の機器における、およびＰＤＡ(personal Digital Assistant)における請求項１から２６のいずれか１項に記載の発光手段の使用。
【請求項２８】
請求項１〜２３のいずれか１項に記載のガラス組成物を有するガラス体を備える発光装置。
【請求項２９】
前記発光装置は、蛍光ランプ特にＥＥＦＬランプ、ガス放電ランプ、ＬＣＤディスプレイ用照明デバイス、コンピューターモニター用照明デバイス、電話ディスプレイまたはディスプレイである請求項２８に記載の発光装置。